ПЛАВКОЕ КЛЕЯЩЕЕ ПОЛИЭФИРНОЕ БИКОМПОНЕНТНОЕ ВОЛОКНО

1. Плавкое клеящее бикомпонентное волокно, полученное посредством вытяжки невытянутой нити, содержащей сложный полиэфир в качестве первого компонента и олефиновый полимер с температурой плавления ниже температуры плавления первого компонента в качестве второго компонента, где плавкое клеящее бикомпонентное волокно отличается тем, что:
- двойное лучепреломление в первом компоненте из сложного полиэфира бикомпонентного волокна составляет не более 0,150, а отношение двойного лучепреломления в первом компоненте к двойному лучепреломлению во втором компоненте (двойное лучепреломление в первом компоненте/двойное лучепреломление во втором компоненте) составляет не более 3,0.
2. Плавкое клеящее бикомпонентное волокно по п.1, обладающее таким видом сопряжения, при котором вторым компонентом полностью покрыта поверхность волокна.
3. Плавкое клеящее бикомпонентное волокно по п.1 или 2, отличающееся тем, что среднеквадратическое отклонение диаметра волокна составляет не более 4,0.
4. Плавкое клеящее бикомпонентное волокно по п.1, отличающееся тем, что прочность одной нити не превышает 2,0 сН/дтекс, а относительное удлинение составляет не менее 100%.
5. Плавкое клеящее бикомпонентное волокно по п.1, отличающееся тем, что средний показатель преломления первого компонента из сложного полиэфира составляет не более 1,600.
6. Плавкое клеящее бикомпонентное волокно по п.1, отличающееся тем, что второй компонент из олефинового полимера представляет собой полиэтилен высокой плотности.
7. Плавкое клеящее бикомпонентное волокно по п.1, отличающееся тем, что термоусадка в сухом состоянии, получающаяся в результате обработки при температуре 145°С в течение 5 мин, составляет не менее 15%.
8. Плавкое клеящее бикомпонентное волокно, включающее сложный полиэфир в качестве первого компонента и олефиновый полимер с температурой плавления ниже температуры плавления первого компонента в качестве второго компонента, где плавкое клеящее бикомпонентное волокно отличается тем, что:
- степень ориентации оси С кристаллического элемента второго компонента плавкого клеящего бикомпонентного волокна составляет не менее 90%, а прочность одной нити плавкого клеящего бикомпонентного волокна составляет не менее 1,7 сН/дтекс.
9. Плавкое клеящее бикомпонентное волокно по п.8, полученное посредством повторной вытяжки бикомпонентного волокна по любому одному из пп.1-7.
10. Плавкое клеящее бикомпонентное волокно по п.8 или 9, отличающееся тем, что линейная плотность составляет не более 4,0 дтекс.
11. Плавкое клеящее бикомпонентное волокно по п.8, отличающееся тем, что среднеквадратическое отклонение диаметра волокна составляет не более 4,0.
12. Полотнообразная волокнистая структура, полученная путем переработки плавкого клеящего бикомпонентного волокна по п.1 или 8.